(57)【特許請求の範囲】
【請求項１】
組成が重量百分率で、Ｃ：０．３６〜０．４５％、Ｓｉ：０．１０〜０．３０％、Ｍｎ：０．４０〜１．００％、Ｐ≦０．０１５％、Ｓ≦０．０１０％、Ｎｂ：０．０１０〜０．０４０％、Ａｌ：０．０１０〜０．０８０％、Ｂ：０．００１０〜０．００２０％、Ｔｉ：０．００５〜０．０５０％、Ｃａ：０．００１０〜０．００８０％、Ｖ≦０．０８０％、Ｃｒ≦１．００％、ＲＥ≦０．１０％、Ｎ≦０．００８０％、Ｏ≦０．００６０％、Ｈ≦０．０００４％であって、且つ０．０２５％≦Ｎｂ＋Ｔｉ≦０．０８０％、０．０３０％≦Ａｌ＋Ｔｉ≦０．１２％を満たし、残部はＦｅおよび不可避な不純物であって、 ブリネル硬さが５７０〜６３０ＨＢＷで、−４０°ＣにおけるＶノッチシャルピー衝撃吸収エネルギーが４０〜６０Ｊであることを特徴とする耐磨耗鋼板。
【請求項２】
Ｃ：０．３７〜０．４４％であることを特徴とする、請求項１に記載の耐磨耗鋼板。
【請求項３】
Ｓｉ：０．１０〜０．２８％であることを特徴とする、請求項１又は２に記載の耐磨耗鋼板。
【請求項４】
Ｍｎ：０．４０〜０．９０％であることを特徴とする、請求項１〜３のいずれかに記載の耐磨耗鋼板。
【請求項５】
Ｐ≦０．０１０％であり、Ｓ≦０．００５％であることを特徴とする、請求項１〜４のいずれかに記載の耐磨耗鋼板。
【請求項６】
Ｎｂ：０．０１０〜０．０３５％であることを特徴とする、請求項１〜５のいずれかに記載の耐磨耗鋼板。
【請求項７】
Ａｌ：０．０２０〜０．０６０％であることを特徴とする、請求項１〜６のいずれかに記載の耐磨耗鋼板。
【請求項８】
Ｂ：０．００１０〜０．００１８％であることを特徴とする、請求項１〜７のいずれかに記載の耐磨耗鋼板。
【請求項９】
Ｔｉ：０．０１０〜０．０４５％であることを特徴とする、請求項１〜８のいずれかに記載の耐磨耗鋼板。
【請求項１０】
Ｃａ：０．００１〜０．００６％であることを特徴とする、請求項１〜９のいずれかに記載の耐磨耗鋼板。
【請求項１１】
Ｖ≦０．０６０％であり、Ｃｒ≦０．８０％であり、ＲＥ≦０．０８％であり、Ｎ≦０．００５０％であり、Ｏ≦０．００４０％であり、Ｈ≦０．０００３％であることを特徴とする、請求項１〜１０のいずれかに記載の耐磨耗鋼板。
【請求項１２】
０．０３５％≦Ｎｂ＋Ｔｉ≦０．０７０％、０．０４０％≦Ａｌ＋Ｔｉ≦０．１１％であることを特徴とする、請求項１〜１１のいずれかに記載の耐磨耗鋼板。
【請求項１３】
ブリネル硬さが６００〜６３０ＨＢＷであることを特徴とする、請求項１〜１２のいずれかに記載の耐磨耗鋼板。
【請求項１４】
製錬、鋳造、加熱、圧延および圧延後直接冷却の工程を順に含む、請求項１〜１３のいずれかに記載の耐磨耗鋼板の製造方法であって、
前記加熱工程において、加熱温度を１０００〜１２５０°Ｃとし、保温時間を１〜２時間とし、
前記圧延工程において、圧延開始温度を９５０〜１２００°Ｃとし、圧延終了温度を８００〜９５０°Ｃとし、
前記圧延後直接冷却工程において、水冷を適用し、冷却停止温度を室温〜３００°Ｃとし、
前記耐摩耗鋼板のブリネル硬さが５７０〜６３０ＨＢＷで、−４０°ＣにおけるＶノッチシャルピー衝撃吸収エネルギーが４０〜６０Ｊであることを特徴とする方法。
【請求項１５】
加熱工程において、スラブ加熱温度を１０００〜１２００°Ｃとし、圧延開始温度を９５０〜１１５０°Ｃとし、圧延終了温度を８００〜９００°Ｃとし、冷却停止温度を室温〜２８０°Ｃとし、保温時間を１〜２時間又は２時間とすることを特徴とする、請求項１４に記載の耐磨耗鋼板の製造方法。
【発明の詳細な説明】
【技術分野】
【０００１】
本発明は、耐磨耗鋼に関し、特に高硬度・高靭性・耐磨耗鋼板およびその製造方法に関する。
【背景技術】
【０００２】
耐磨耗鋼板は、作業条件が非常に厳しくて、高強度・高耐磨耗性能が要請される産業、鉱業、農業、セメント生産、港口、電力および冶金などの機械的製品に広く用いられる。例えば、ブルドーザー、ローダー、掘削機、ダンプカーやグラップルバケット、リクレーマ、仕込み湾曲構造などがある。
【０００３】
最近の数十年間、耐磨耗鋼の開発と応用の発展は早く、通常は、炭素含有量を増加させ、且つ適量のクロム、モリブデン、ニッケル、バナジウム、タングステン、コバルト、ホウ素とチタンなどの微量元素を添加することにより、析出強化、細粒強化、相変化強化と転位強化などの異なる強化方式を充分に利用して、耐磨耗鋼の力学的性能を向上させるように、耐磨耗鋼の多くは中炭素鋼、中・高炭素鋼や高炭素鋼であって、合金含有量の増加はコストの向上と溶接性能の低下を招き、これらの欠点は、耐磨耗鋼の更なる発展の制限になっている。
【０００４】
材料の耐摩耗性は主にその硬度によるが、靭性も材料の耐摩耗性に非常に重要な影響を与える。材料の硬度を向上させるだけでは、材料が複雑な作業環境において良い耐摩耗性と長い使用寿命を持つことを保証できない。異なる磨耗作業環境の要求を満たすように、成分と熱処理プロセスを調整し、低合金・耐磨耗鋼の硬度と靭性の合理的な兼ね合わせを制御することで、優れた総合機械的性能を得る。
【０００５】
ＣＮ１１４０２０５Ａには、中炭素・中合金・耐磨耗鋼が開示されたが、それにおける炭素および合金元素（Ｃｒ、Ｍｏ等）の含有量はいずれも本発明よりも高いため、必然的に、溶接性能と機械的加工性能の劣化を招いてしまう。
【０００６】
ＣＮ１８６５４８１Ａには、ベイナイト耐磨耗鋼が開示されたが、それは本発明に比べて、合金元素（Ｓｉ、Ｍｎ、Ｃｒ、Ｍｏ等）の含有量は高く、力学的性能は低い。
【発明の概要】
【０００７】
本発明の目的は、微量合金元素が添加される上で、高硬度と高靭性の兼ね合わせが達成し、しかも良好な機械的加工性能を有し、産業上の広範な応用に寄与する高硬度・高靭性・耐磨耗鋼板を提供することにある。
【０００８】  前記目的を達成するために、本発明にかかる高硬度・高靭性・耐磨耗鋼板は、化学成分の含有量が重量百分率で、Ｃ：０．３６〜０．４５％、Ｓｉ：０．１０〜０．３０％、Ｍｎ：０．４０〜１．００％、Ｐ≦０．０１５％、Ｓ≦０．０１０％、Ｎｂ：０．０１０〜０．０４０％、Ａｌ：０．０１０〜０．０８０％、Ｂ：０．００１０〜０．００２０％、Ｔｉ：０．００５〜０．０５０％、Ｃａ：０．００１０〜０．００８０％、Ｖ≦０．０８０％、Ｃｒ≦１．００％、ＲＥ≦０．１０％、Ｎ≦０．００８０％、Ｏ≦０．００６０％、Ｈ≦０．０００４％であって、且つ０．０２５％≦Ｎｂ＋Ｔｉ≦０．０８０％、０．０３０％≦Ａｌ＋Ｔｉ≦０．１２％を満たし、残部はＦｅおよび不可避な不純物である。
【０００９】
本発明に係る耐磨耗鋼のミクロ組織は主にマルテンサイトおよび残部のオーステナイトであり、それにおける残部のオーステナイトの体積分率≦５％である。
【００１０】
本発明のもう１つの目的は、製錬、鋳造、加熱、圧延および冷却などの工程を順に含む、該高硬度・高靭性・耐磨耗鋼板の製造方法を提供することにある。ただし、加熱工程では、温度が１０００〜１２５０°Ｃになるまで加熱し、圧延工程では、圧延開始温度：９５０〜１２００°Ｃとし、圧延終了温度：８００〜９５０°Ｃとし、圧延後直接冷却工程では、水冷を適用し、冷却停止温度：室温〜３００°Ｃとする。
【００１１】
本発明においては、炭素および合金元素の含有量は科学的に設定されているので、微量合金元素による細粒強化作用および圧延制御や冷却過程制御による細粒強化作用によって、鋼板に優れた力学的性能（強度、硬度、伸び率、衝撃性能など）と耐磨耗性能を与える。
【００１２】
本発明においては、化学成分（Ｃ、Ｓｉ、Ｍｎ、Ｎｂなどの元素の含有量および配合）を合理的に設定することにより、炭素と微量合金元素の含有量が厳しく制御されている。ＭｏやＮｉなどの元素を含まないので、耐磨耗鋼の生産コストを大幅に低減させることができる。
【００１３】
本発明にかかる耐磨耗鋼板は、高い硬度および優れた衝撃靭性などを有し、切り出し、折り曲げなどの機械的加工を容易にし、優れた適用性を有するものである。
【００１４】
本発明で生産される高硬度・高靭性・耐磨耗鋼板：ブリネル硬さが５７０〜６３０ＨＢＷで、その−４０°ＣにおけるＶノッチシャルピー衝撃吸収エネルギーが４０〜６０Ｊである。ブリネル硬さが６００〜６３０ＨＢＷであることが好ましい。優れた力学的性能を有し、優れた適用性を有するものである。
【００１５】
本発明と従来技術の鋼の相違点は主に以下の通りである。
【００１６】
化学成分の面において、本発明に係る耐磨耗鋼は化学成分として、Ｃ、Ｓｉ、Ｍｎなどの元素のほか、Ｎｂなどの元素も少量に添加されており、成分が簡単で、コストが低いなどの特徴を有するものである。
【００１７】
生産プロセスの面において、本発明に係る耐磨耗鋼板はＴＭＣＰプロセスで生産され、オフライン焼入や焼戻などの熱処理工程が必要ではなく、生産フローが短く、生産効率が高く、省エネルギーで、生産コストが低いなどの特徴を有するものである。
【００１８】
製品性能の面において、本発明特許に係る耐磨耗鋼板は高強度、高低温靭性を有するものである。
【００１９】
ミクロ組織の面において、本発明特許に係る耐磨耗鋼は、ミクロ組織が主に細かいマルテンサイトおよび残部のオーステナイトであり、それにおける残部のオーステナイトの体積分率≦５％であり、耐磨耗鋼板の強度・硬度と靭性の良好な兼ね合わせに寄与する。
【００２０】
本発明に係る耐磨耗鋼板のほうが著しい優位を有する。炭素および合金元素の含有量が制御され、開発コストが低く、力学的性能に優れ、生産プロセスが簡単な耐磨耗鋼は、社会経済と鋼鉄産業の必然的な発展方向である。
【図面の簡単な説明】
【００２１】
【図１】図１は、実施例５の鋼板のミクロ組織は細かいマルテンサイトおよび少量の残部のオーステナイトであることを示すものであり、これで鋼板が良い力学的性能を持つことを保証する。
【発明を実施するための形態】
【００２２】
以下、本発明にかかる高硬度・高靭性・耐磨耗鋼板の化学成分の作用について詳細に説明する。
【００２３】
本発明において、特に断りがない限り、含有量はすべて重量百分率含有量である。
【００２４】
本発明にかかる鋼種は、元素種類および含有量の科学的な設定により、微量合金元素が添加される上で、超高強度、超高硬度と高靭性の兼ね合わせが達成し、且つ良い溶接性能を有する。
【００２５】
炭素：炭素は耐磨耗鋼における最も基本的で、最も重要な元素であって、鋼の強度と硬度を向上させ、そして鋼の耐摩耗性を向上させることができるが、鋼の靭性と溶接性能に対して不利となるため、鋼における炭素含有量を合理的に、０．３６〜０．４５％、好ましくは０．３７〜０．４４％に制御しなければならない。
【００２６】
ケイ素：ケイ素は、フェライトとオーステナイトの中に溶体化することで、それらの硬度と強度を向上させるが、ケイ素の含有量が高すぎることは、鋼の靭性の急激な低下を招いてしまう。それとともに、ケイ素は、酸素との親和力が鉄より強く、溶接の時に低融点のケイ酸塩が発生しやすく、溶融スラグや溶融金属の流動性を向上させ、ウエルドの質量に影響を与えてしまうことを考えると、ケイ素の含有量を厳しく制御する必要があり、本発明において、ケイ素の含有量は０．１０〜０．３０％、好ましくは０．１０〜０．２８％に制御される。
【００２７】
マンガン：マンガンは、鋼の焼入性を強烈に向上させ、耐磨耗鋼の遷移温度および鋼の臨界冷却速度を低下させるものである。しかし、マンガンの含有量が高い場合は、結晶粒を粗大化させる傾向があり、且つ鋼の焼戻脆化感受性を向上させ、しかも鋳造ビレットにおける偏析や割れの発生を招きやすく、鋼板の性能を低下させてしまうため、本発明において、マンガンの含有量は０．４０〜１．００％、好ましくはＭｎ：０．４０〜０．９０％に制御される。
【００２８】
ニオブ：Ｎｂは、それによる結晶粒微細化および析出強化作用が材料の靭性向上に極めて著しく寄与するものであって、強烈なＣ、Ｎ化物の形成元素であり、オーステナイトの粒成長を強烈に抑制するものである。Ｎｂは、結晶粒微細化とともに鋼の強度と靭性を向上させるもので、Ｎｂは主に、析出強化と相変化強化により鋼の性能の改善と向上を図り、Ｎｂは既に、ＨＳＬＡ鋼における最も有効な強化剤の１つとされ、本発明において、ニオブは０．０１０〜０．０４０％、好ましくはＮｂ：０．０１０〜０．０３５％に制御される。
【００２９】
アルミニウム：アルミニウムは、鋼における窒素と微細で難溶性のＡｌＮ粒子を形成し、鋼の結晶粒を微細化することができる。アルミニウムは、鋼の結晶粒を微細化し、鋼における窒素と酸素を固定化させ、鋼の切欠き感受性を低減させ、鋼の時効現象を低減または消滅し、且つ鋼の靭性を向上させることができ、本発明において、Ａｌの含有量は０．０１０〜０．０８０％、好ましくは０．０２０〜０．０６０％に制御される。
【００３０】
ホウ素：ホウ素は、鋼の焼入性を向上させるが、含有量が高すぎると、焼戻脆化現象を招いてしまい、鋼の熱加工性能に影響を与えるため、本発明において、ホウ素の含有量は０．００１０〜０．００２０％、好ましくは０．００１０〜０．００１８％に制御される。
【００３１】
チタン：チタンは、強炭化物形成元素の１つであり、炭素とともに微細なＴｉＣ粒子を形成するものである。ＴｉＣ粒子は微細で、結晶粒界に分布し、結晶粒を微細化する役割を果たすものであり、硬いＴｉＣ粒子は鋼の耐摩耗性を向上させ、本発明において、チタンは０．００５〜０．０５０％、好ましくは０．０１０〜０．０４５％に制御される。
【００３２】
ニオブとチタンの併用添加によれば、より優れた結晶粒微細化効果が得られ、旧オーステナイト結晶粒度が低減され、焼入後のマルテンサイト条の微細化に有利となり、強度と耐磨耗性、ＴｉＮなどの高温下における未溶解性が向上され、熱影響部の結晶粒の粗大化が阻止され、熱影響部の靭性が向上することにより、鋼の溶接性を改善することができるため、ニオブとチタンの含有量範囲を、０．０２５％≦Ｎｂ＋Ｔｉ≦０．０８０％、好ましくは０．０３５％≦Ｎｂ＋Ｔｉ≦０．０７０％にする。
【００３３】
チタンは微細な粒子を形成して、そして結晶粒を微細化することができ、アルミニウムは微細なチタン粒子の形成を保証して、チタンの結晶粒微細化作用を十分発揮させることができるため、アルミニウムとチタンの含有量範囲を、０．０３０％≦Ａｌ＋Ｔｉ≦０．１２％、好ましくは０．０４０％≦Ａｌ＋Ｔｉ≦０．１１％にする。
【００３４】
カルシウム：カルシウムは、鋳鋼中における介在物の変質に顕著な作用を有し、鋳鋼中に適量のカルシウムを加えることで、鋳鋼中における長尺状の硫化物系介在物を球状のＣａＳ或いは（Ｃａ、Ｍｎ）Ｓ介在物に転換することができ、カルシウムで形成される酸化物および硫化物の介在密度が小さく、浮上して取り除きやすい。さらに、カルシウムは硫黄が結晶粒界に偏在することを顕著に低下させ、それらはいずれも鋳鋼の質量の向上に有利となり、ひいては鋼の性能を向上させることができる。カルシウムは、介在物が多い場合、添加による効果が明らかになり、鋼の力学的性能、特に靭性の保証に有利になる。本発明において、カルシウムは０．００１０〜０．００８０％、好ましくは０．００１０〜０．００６０％に制御される。
【００３５】
バナジウム：バナジウムは主に、鋼ビレットにおけるオーステナイト結晶粒を加熱段階において粗大すぎることなく成長させることで、後の多パス圧延の過程において鋼の結晶粒をさらに微細化し、鋼の強度と靭性を向上させることができるように、結晶粒を微細化するという目的で添加されるものであり、本発明において、バナジウムの含有量は≦０．０８０％、好ましくは≦０．０３５％〜０．０８０％、さらに好ましくは≦０．０６０％に制御される。
【００３６】
クロム：クロムは臨界冷却速度を低下させ、鋼の焼入性を向上させることができる。クロムは、鋼の中において（Ｆｅ、Ｃｒ）３Ｃ、（Ｆｅ、Ｃｒ）７Ｃ３や（Ｆｅ、Ｃｒ）２３Ｃ７などの多種の炭化物を形成し、強度と硬度を向上させることができる。クロムは、焼戻に際して炭化物の析出と凝集を阻止又は緩和することができ、鋼の焼戻安定性を向上させることができ、本発明において、クロムの含有量は≦１．０％、好ましくは≦０．３５〜０．１０％、さらに好ましくは≦０．８０％に制御される。
【００３７】
希土：鋼に希土を添加することで、硫黄、リンなどの元素の偏析を低減し、非金属介在物の形状、大きさおよび分布を改善するとともに、結晶粒を微細化し、硬度を向上させることができる。また、希土は降伏比を向上させることができ、低合金・高強度鋼の靭性の改善に有利である。希土の含有量が多すぎると、ひどい偏析が発生し、鋳造ビレットの品質と力学的性能を低下させてしまい、本発明において、希土の含有量は≦０．１％、好ましくは０．０５〜０．１０％、さらに好ましくは≦０．０８％に制御される。
【００３８】
リンと硫黄：耐磨耗鋼において、硫黄とリンはいずれも有害元素であり、それらの含有量を厳しく制御する必要があり、本発明にかかる鋼種において、リンの含有量は＜０．０１５％、好ましくは≦０．０１０％に、硫黄の含有量は＜０．０１０％、好ましくは≦０．００５％に制御される。
【００３９】
窒素、酸素と水素：鋼における過剰の酸素と窒素は鋼の性能、特に溶接性と靭性に非常に不利となるが、その制限が厳しすぎると、生産コストが大幅に増加してしまうため、本発明にかかる鋼種において、窒素の含有量は≦０．００８０％、好ましくは≦０．００５０％に、酸素の含有量は≦０．００６０％、好ましくは≦０．００４０％に、水素の含有量は≦０．０００４％、好ましくは≦０．０００３％に制御される。
【００４０】
本発明の前記高硬度・高靭性・耐磨耗鋼板の製造方法は、製錬、鋳造、加熱、圧延および圧延後直接冷却などの工程を順に含むものである。ただし、加熱工程では、温度が１０００〜１２５０°Ｃになるまで加熱し、圧延工程では、圧延開始温度：９５０〜１２００°Ｃとし、圧延終了温度：８００〜９５０°Ｃとし、冷却工程では、水冷を適用し、冷却停止温度：室温−〜３００°Ｃとする。
【００４１】
好ましくは、前記加熱過程において、加熱温度を１０００〜１２００°Ｃとし、加熱温度を１０５０〜１２００°Ｃとすることがより好ましく、また、炭素および合金元素の十分拡散を保証し、オーステナイト結晶粒の過剰の成長および鋼ビレット表面の強烈な酸化を防止するために、加熱温度を１０５０〜１１５０°Ｃとすることが最も好ましい。
【００４２】
圧延開始温度：９５０〜１１５０°Ｃとし、圧延終了温度：８００〜９００°Ｃとすることが好ましく、圧延開始温度：９５０〜１１２０°Ｃとし、圧延終了温度：８１０〜９００°Ｃとすることがより好ましく、圧延開始温度：９８０〜１１００°Ｃとし、圧延終了温度：８１０〜８９０°Ｃとすることが最も好ましい。
【００４３】
冷却停止温度を室温〜２８０°Ｃとすることが好ましく、冷却停止温度を室温〜２５０°Ｃとすることがより好ましく、冷却停止温度を室温〜２００°Ｃとすることが最も好ましい。
【００４４】
【表１】
0005806405.tif 000002
【００４５】
・実施例
本発明の実施例１〜６および比較例１（特許ＣＮ１１４０２０５Ａ）の鋼板の化学元素質量百分率配合は表１に示す。
製錬原料を製錬→鋳造→加熱→圧延→圧延後直接冷却の工程で製造した。
本発明の実施例１〜６および比較例１における具体的なプロセスパラメータは表２に示す。
【００４６】
【表２】
0005806405.tif 000003
【００４７】
試験例１：力学的性能試験
ＧＢ／Ｔ２９７５のサンプリング方法に従ってサンプリングし、且つＧＢ／Ｔ２３１．１の試験方法に従って本発明の実施例１〜６の高硬度・高靭性・耐磨耗鋼板に硬度を測定し、ＧＢ／Ｔ２２９の試験方法に従って衝撃試験を行い、それらの結果は表３に示す。
【００４８】
【表３】
0005806405.tif 000004
【００４９】
表３から明らかなように、本発明の実施例１〜６にかかる鋼板は、硬度が５７０〜６３０ＨＢＷ、−４０°ＣにおけるＶノッチシャルピー衝撃吸収エネルギー：４０〜６０Ｊであり、本発明にかかる鋼板は優れた力学的性能を有するものである。本発明にかかる鋼板の硬度は比較例１の鋼板の硬度よりも高く、衝撃靭性は良好である。
【００５０】
図１は、実施例５の鋼板のミクロ組織は細かいマルテンサイトおよび少量の残部のオーステナイトであることを示すものであり、これで鋼板が良い力学的性能を持つことを保証する。
【００５１】
ほかの実施例でも、類似のミクロ組織が得られた。
【００５２】
試験例２：耐磨耗性試験
耐磨耗性試験は、ＭＬ−１００アブレシブ摩耗試験機で行われた。サンプルを切り出した時、サンプルの軸線を鋼板の表面に対して垂直にし、サンプルの磨耗面は鋼板の圧延面に相当した。サンプルを所望により段差状の円柱体に加工し、受検部のサイズをΦ４ｍｍとし、冶具の挟持部のサイズをΦ５ｍｍとした。試験前、アルコールでサンプルを洗浄し、そして送風機で送風乾燥し、１００００分の１の精度の天秤で重量を測定し、測定したサンプルの重量を初期重量とし、その後弾性冶具にセットした。粒度が８０メッシュのサンドペーパーで、４２Ｎの荷重で試験を行った。試験後、サンプルとサンドペーパーの間の磨耗により、サンプルにてサンドペーパー上に螺旋線が描かれ、螺旋線の開始半径と終了半径から螺旋線の長さを算出し、計算式は以下の通りであった。
0005806405.tif 000005
【００５３】
ｒ１は螺旋線の開始半径であり、ｒ２は螺旋線の終了半径であり、ａは螺旋線の送り量である。試験１回あたりに重量を３回測定し、平均値を取り、そして重量減少を算出し、１メートルあたりの重量減少でサンプルの磨耗率（ｍｇ／Ｍ）を表した。
【００５４】
本発明の実施例１〜６の高硬度・高靭性・耐磨耗鋼板に対して耐磨耗性試験を行った。本発明の実施例の鋼種および比較例２の鋼（比較例２の鋼板の硬度は５５０ＨＢＷである）の磨耗試験結果は表４に示す。
【００５５】
【表４】
0005806405.tif 000006
【００５６】
表４から明らかなように、このような磨耗条件下で、本発明にかかる高硬度・高靭性・耐磨耗鋼板の耐磨耗性能は比較例２の鋼板の耐摩耗性よりも優れた。
【００５７】
本発明においては、化学成分（Ｃ、Ｓｉ、Ｍｎ、Ｎｂなどの元素の含有量および配合）を合理的に設定することにより、炭素と微量合金元素の含有量が厳しく制御されている。ＭｏやＮｉなどの元素を含まないので、耐磨耗鋼の生産コストを大幅に低減させることができる。本発明にかかる耐磨耗鋼板は、高い硬度および優れた衝撃靭性などを有し、切り出し、折り曲げなどの機械的加工を容易にし、優れた適用性を有するものである。本発明で生産される高硬度・高靭性・耐磨耗鋼板は、硬度が５７０〜６３０ＨＢＷで、−４０°ＣにおけるＶノッチシャルピー衝撃吸収エネルギー：４０〜６０Ｊであり、優れた力学的性能を有し、優れた適用性を有するものである。
【００５８】  なお、本発明は以下の態様を含む。態様１：  組成が重量百分率で、Ｃ：０．３６〜０．４５％、Ｓｉ：０．１０〜０．３０％、Ｍｎ：０．４０〜１．００％、Ｐ≦０．０１５％、Ｓ≦０．０１０％、Ｎｂ：０．０１０〜０．０４０％、Ａｌ：０．０１０〜０．０８０％、Ｂ：０．００１０〜０．００２０％、Ｔｉ：０．００５〜０．０５０％、Ｃａ：０．００１０〜０．００８０％、Ｖ≦０．０８０％、Ｃｒ≦１．００％、ＲＥ≦０．１０％、Ｎ≦０．００８０％、Ｏ≦０．００６０％、Ｈ≦０．０００４％であって、且つ０．０２５％≦Ｎｂ＋Ｔｉ≦０．０８０％、０．０３０％≦Ａｌ＋Ｔｉ≦０．１２％を満たし、残部はＦｅおよび不可避な不純物である、耐磨耗鋼板。態様２：  Ｃ：０．３７〜０．４４％であることを特徴とする、態様１に記載の耐磨耗鋼板。態様３：  Ｓｉ：０．１０〜０．２８％であることを特徴とする、態様１又は２に記載の耐磨耗鋼板。態様４：  Ｍｎ：０．４０〜０．９０％であることを特徴とする、態様１〜３のいずれかに記載の耐磨耗鋼板。態様５：  Ｐ≦０．０１０％であることを特徴とする、態様１〜４のいずれかに記載の耐磨耗鋼板。態様６：  Ｓ≦０．００５％であることを特徴とする、態様１〜５のいずれかに記載の耐磨耗鋼板。態様７：  Ｎｂ：０．０１０〜０．０３５％であることを特徴とする、態様１〜６のいずれかに記載の耐磨耗鋼板。態様８：  Ａｌ：０．０２０〜０．０６０％であることを特徴とする、態様１〜７のいずれかに記載の耐磨耗鋼板。態様９：  Ｂ：０．００１０〜０．００１８％であることを特徴とする、態様１〜８のいずれかに記載の耐磨耗鋼板。態様１０：  Ｔｉ：０．０１０〜０．０４５％であることを特徴とする、態様１〜９のいずれかに記載の耐磨耗鋼板。態様１１：  Ｃａ：０．００１〜０．００６％であることを特徴とする、態様１〜１０のいずれかに記載の耐磨耗鋼板。態様１２：  Ｖ≦０．０６０％であることを特徴とする、態様１〜１１のいずれかに記載の耐磨耗鋼板。態様１３：  Ｃｒ≦０．８０％であることを特徴とする、態様１〜１２のいずれかに記載の耐磨耗鋼板。態様１４：  ＲＥ≦０．０８％であることを特徴とする、態様１〜１３のいずれかに記載の耐磨耗鋼板。態様１５：  Ｎ≦０．００５０％であることを特徴とする、態様１〜１４のいずれかに記載の耐磨耗鋼板。態様１６：  Ｏ≦０．００４０％であることを特徴とする、態様１〜１５のいずれかに記載の耐磨耗鋼板。態様１７：  Ｈ≦０．０００３％であることを特徴とする、態様１〜１６のいずれかに記載の耐磨耗鋼板。態様１８：  ０．０３５％≦Ｎｂ＋Ｔｉ≦０．０７０％、０．０４０％≦Ａｌ＋Ｔｉ≦０．１１％であることを特徴とする、態様１〜１７のいずれかに記載の耐磨耗鋼板。態様１９：  ブリネル硬さが５７０〜６３０ＨＢＷで、−４０°ＣにおけるＶノッチシャルピー衝撃吸収エネルギーが４０〜６０Ｊであることを特徴とする、態様１〜１８のいずれかに記載の耐磨耗鋼板。態様２０：  ブリネル硬さが６００〜６３０ＨＢＷであることを特徴とする、態様１９に記載の耐磨耗鋼板。態様２１：  製錬、鋳造、加熱、圧延および圧延後直接冷却の工程を順に含む、態様１〜２０のいずれかに記載の耐磨耗鋼板の製造方法。加熱工程��おいて、加熱温度を１０００〜１２５０°Ｃとし、保温時間を１〜２時間とする。圧延工程において、圧延開始温度を９５０〜１２００°Ｃとし、圧延終了温度を８００〜９５０°Ｃとする。圧延後直接冷却工程において、水冷を適用し、冷却停止温度を室温〜３００°Ｃとする。態様２２：  加熱工程において、スラブ加熱温度を１０００〜１２００°Ｃとすることを特徴とする、態様２１に記載の耐磨耗鋼板の製造方法。態様２３：  圧延開始温度を９５０〜１１５０°Ｃとし、圧延終了温度を８００〜９００°Ｃとすることを特徴とする、態様２１又は２２に記載の耐磨耗鋼板の製造方法。態様２４：  冷却停止温度を室温〜２８０°Ｃとすることを特徴とする、態様２１〜２３のいずれかに記載の耐磨耗鋼板の製造方法。態様２５：  保温時間を２時間とすることを特徴とする、態様２１〜２４のいずれかに記載の耐磨耗鋼板の製造方法。
【図１】
0005806405.tif 000007